КОМПОЗИТНЫЙ АБСОРБИРУЮЩИЙ ЛИСТ, РУЛОН ИЗ ТАКОГО ЛИСТА, ПАКЕТ ИЗ ТАКИХ ЛИСТОВ И СПОСОБ ИЗГОТОВЛЕНИЯ ТАКОГО ЛИСТА
COMPOSITE ABSORBING SHEET, ROLL THEREOF, PILE OF SUCH SHEETS, AND METHOD OF ITS FABRICATION

ОБЛАСТЬ ТЕХНИКИ, К КОТОРОЙ ОТНОСИТСЯ ИЗОБРЕТЕНИЕ
Предлагаемое изобретение относится к так называемому композитному абсорбирующему листу для использования в домашнем быту или вне дома.
Известны многочисленные примеры так называемых «многослойных» листов, известных так же как листы бумаги санитарно-гигиенического назначения, содержащих по меньшей мере два отдельных слоя, из которых по меньшей мере один является абсорбирующим и состоит, в частности, из древесно-целлюлозной ваты.
Что такое в контексте предлагаемого изобретения так называемая «бумага санитарно-гигиенического назначения» определено стандартом NF ISO 12652-1.
ПРРЕДПОСЫЛКИ СОЗДАНИЯ ПРЕДЛАГАЕМОГО ИЗОБРЕТЕНИЯ
Многослойные листы находят широкое применение, они обычно свернуты в рулоны, имеющие предварительные насечки, в частности рулоны для вытирания известны как «кухонные бумажные полотенца» или рулонные «кухонные полотенца».
Такого рода изделия ценятся за их различные полезные свойства, например, за гибкость, мягкость, прочность в сухом и увлажненном состоянии, способность абсорбировать жидкость и т. д.
ЦЕЛЬ ПРЕДЛАГАЕМОГО ИЗОБРЕТЕНИЯ
Цель предлагаемого изобретения состоит в создании нового решения для композитного абсорбирующего листа, который, сохраняя главные характеристики и свойства, которые упоминались выше, в дополнение к этому позволял бы упаковывать горячие или холодные пищевые продукты, обеспечивая их эффективную защиту, в частности, в целях легкого получения полной или частичной упаковки пищевого продукта, которая была бы практически непроницаемой для жидкостей и обеспечивала термический барьер, а также, вдобавок, которую можно было бы сгибать и разгибать несколько раз без ухудшения ее свойств.
КРАТКОЕ ОПИСАНИЕ ПРЕДЛАГАЕМОГО ИЗОБРЕТЕНИЯ
Для достижения вышеозначенной цели предлагается композитный абсорбирующий лист для использования в домашнем хозяйстве или вне дома, характеризующийся тем, что он содержит
- первый слой бумаги санитарно-гигиенического назначения, обладающей абсорбционной способностью по отношению к жидкостям больше 5 г/г (стандарт CEN),
- второй слой, наложенный на первый слой, содержащий металлическую прослойку, толщина которой меньше 10 мкм.
Упомянутый второй слой предпочтительно представляет собой металлическую фольгу и соединен с первым слоем с помощью скрепляющего средства.
Преимущество такого композитного абсорбирующего листа в том, что его можно разгладить и использовать повторно, что не обеспечивается при использовании алюминиевой фольги, толщина которой составляет приблизительно 11-13 мкм.
Композитный абсорбирующий лист согласно предлагаемому изобретению во всяком случае жестче, чем лист с алюминиевой фольгой. Таким образом, композитный абсорбирующий лист согласно предлагаемому изобретению обеспечивает и гибкость, и жесткость.
Такой продукт, будучи многослойным листом, является абсорбирующим, но имеет более высокую прочность.
Кроме того, такой продукт может быть свернут в рулон с предварительными насечками, для которого можно использовать существующие раздаточные устройства для алюминиевой фольги (известной так же как «алюминиевая бумага») и/или существующие раздаточные устройства для кухонных бумажных полотенец, которыми оборудованы домашние или профессиональные кухни.
Другие признаки предлагаемого изобретения состоят в следующем:
- толщина второго слоя меньше, чем приблизительно 7 мкм,
2
2
2
- базовая плотность (масса на единицу площади) второго слоя находится в диапазоне 13-19 г/м, предпочтительно, точно 17 г/м или приблизительно 17 г/м,
- первый слой представляет собой тисненый лист из абсорбирующей бумаги санитарно-гигиенического назначения,
- толщина листа из абсорбирующей бумаги, образующего первый слой, находится в диапазоне 0,25-0,45 мм, предпочтительно, точно 0,35 мм или приблизительно 0,35 мм,
2
2
2
- базовая плотность листа, образующего первый слой, находится в диапазоне 17-50 г/м, предпочтительно, точно 19 г/м или приблизительно 19 г/м,
2
- базовая плотность композитного абсорбирующего листа находится в диапазоне 30-69 г/м,
- в качестве скрепляющего средства использован клей на виниловой основе,
- клей предпочтительно нанесен на одну из лицевых поверхностей металлической фольги, образующей второй слой, и
- металлический слой, образующий второй слой листа, представляет собой алюминиевый слой.
Кроме того, предлагаемым изобретением предусматривается рулон из композитного абсорбирующего листа согласно предлагаемому изобретению, характеризующийся тем, что он сформирован из непрерывно намотанной ленты из этого композитного абсорбирующего листа.
Один из признаков такого рулона состоит в том, что лента из композитного абсорбирующего листа, смотанная в рулон, имеет предварительные насечки.
Кроме того, предлагаемым изобретением предусматривается пакет из отдельных листов, характеризующийся тем, что он содержит стопку композитных абсорбирующих листов согласно предлагаемому изобретению, которые могут быть уложены в стопку, перегнуты или вложены друг в друга.
Наконец, предлагаемым изобретением предусматривается способ изготовления композитного абсорбирующего листа согласно предлагаемому изобретению, характеризующийся тем, что он включает операцию соединения первого слоя и второго слоя путем скрепления с помощью скрепляющего средства и сжимания между двумя валиками.
КРАТКОЕ ОПИСАНИЕ ПРИЛАГАЕМЫХ ЧЕРТЕЖЕЙ
Другие признаки и преимущества предлагаемого изобретения станут понятны из дальнейшего описания со ссылками на прилагаемые чертежи.
На фиг.1 схематично в аксонометрии показан композитный абсорбирующий лист согласно предлагаемому изобретению.
На фиг.2 представлена схема, иллюстрирующая первую установку для осуществления способа согласно предлагаемому изобретению.
На фиг.3 представлена схема, иллюстрирующая вторую установку для осуществления способа согласно предлагаемому изобретению.
ПОДРОБНОЕ ОПИСАНИЕ ПРЕДЛАГАЕМОГО ИЗОБРЕТЕНИЯ
Согласно предлагаемому изобретению, создан композитный абсорбирующий лист CS, который имеет два слоя: первый слой Р1 и второй слой Р2, при этом первый слой Р1 представляет собой лист из так называемой бумаги санитарно-гигиенического назначения, выполненный из древесно-целлюлозной массы, а второй слой Р2 представляет собой металлический слой, например металлическую фольгу, предпочтительно алюминиевую фольгу, при этом эти два слоя соединены вместе с помощью клея на виниловой основе, когда каждый слой составляет один лист.
Первый слой Р1 выбран за его механическую прочность и высокую степень абсорбирующей способности - более 5 г/г (согласно стандарту CEN).
Первый слой Р1 предпочтительно состоит из древесно-целлюлозной ваты и получен во влажном состоянии, в частности он представляет собой продукт, полученный по так называемой технологии сушки через воздух TAD (аббревиатура от Through-Air-Dried - буквально: «сушеный через воздух»), описанной и представленной, например, в публикациях WO-A1-01/44568, ЕР-А1-63 1014 FR-A2-2481 328.
Таким образом, первый слой Р1, выполненный из листа, полученного по технологии сушки через воздух, подвергнут тиснению во влажном состоянии по известной в отрасли технологии, в частности, путем впечатывания с помощью ткани.
Характеристики такого листа, образующего первый слой, могут быть, например, следующими:
2
Базовая плотность: 20 г/м.
Толщина: 0,35 мм.
Тиснение выполнено путем впечатывания с помощью ткани во влажном состоянии.
Прочность на растяжение в машинном направлении MD (машинное направление): 3000 Н/м.
Прочность на растяжение в поперечном направлении CD (поперечное направление): 260 Н/м.
Относительное удлинение в машинном направлении: 20%.
Относительное удлинение в поперечном направлении: 9%.
Прочность в поперечном направлении во влажном состоянии: 75 Н/м.
Абсорбционная способность по отношению к жидкостям в г/г (согласно стандарту CEN): 15 г/г.
2
2
Абсорбционная способность по отношению к жидкостям, г/м: приблизительно 315 г/м.
Этот лист на 100% состоит из чистой древесно-целлюлозной ваты, в составе которой 90% приходится на смолистые волокна, пригодные для изготовления бумаги, и 10% приходится на жесткодревесинные волокна, пригодные для изготовления бумаги.
Такой первый слой Р1 характеризуется высокой степенью гибкости, большой абсорбционной способностью, хорошей прочностью во влажном состоянии и тканеподобным внешним видом.
Второй слой Р2 согласно предпочтительным вариантам осуществления предлагаемого изобретения может представлять собой, например, закаленную алюминиевую фольгу малой толщины с обезжиренной поверхностью, основные характеристики которой следующие:
Толщина: менее 7 мкм, например, 6,0 мкм ±8%.
2
Базовая плотность: 17 г/м.
Относительное удлинение: 1%.
При такой малой толщине невозможно измерить предел упругости.
Алюминиевая фольга, образующая второй слой Р2, пригодна для использования в контакте с пищевыми продуктами и отвечает требованиям директив и норм 2004/1935/ЕС и 89/109/ЕЕС.
Для сравнения: алюминиевая фольга - обычная алюминиевая бумага бытового применения - имеет толщину приблизительно 11-13 мкм. Очень тонкая по сравнению с такой «толстой» обычной алюминиевой фольгой фольга для второго слоя композитного абсорбирующего листа согласно предлагаемому изобретению, будучи использованной сама по себе, была бы слишком нежной для упаковки и едва ли выдерживала бы механические напряжения, неизбежные при всяких манипуляциях.
Сходным образом, что касается способа изготовления такого композитного абсорбирующего листа, то комбинирование двух слоев, таких как слои Р1, Р2, не является абсолютно очевидным, особенно с учетом того, что слой Р2 имеет очень малую толщину, и что в целях соблюдения стандартов для изделий, вступающих в контакт с пищевыми продуктами, скрепляющее средство должно выбираться особенно тщательно.
Согласно предпочтительным вариантам осуществления предлагаемого изобретения, соединение двух слоев Р1, Р2 в таком случае осуществляется с применением особого скрепляющего средства ADH, безопасного при контакте с пищевыми продуктами (это может быть, например, водная дисперсия винилового полимера), который предпочтительно наносится на одну поверхность второго слоя Р2. В качестве скрепляющего средства ADH может использоваться, например, клей, выпускаемый на рынок компанией «Бостик» (Bostik) (товарный знак) под маркой SUBO DA 37M. Используемый клей должен удовлетворять национальным и международным требованиям в отношении контакта с пищевыми продуктами, в частности он должен удовлетворять национальным и международным стандартам в этой отрасли.
Второй слой Р2, одна поверхность которого покрыта клеем, может быть, например, приложена и/или прижата к первому слою Р1 с помощью пары прижимных валиков.
Полученный таким образом композитный абсорбирующий лист может иметь, например, следующие характеристики.
2
Базовая плотность: 39 г/м.
Толщина: 0,29 мм.
Прочность в сухом состоянии: в машинном (продольном) направлении: 363 Н/м, в поперечном направлении: 369 Н/м.
Относительное удлинение: 3%.
Абсорбционная способность по отношению к жидкостям, г/г (согласно стандарту CEN): 9 г/г.
Кроме того, прочность (на растяжение) такого композитного абсорбирующего листа CS во влажном состоянии составляет 279 Н/м в машинном направлении и 294 Н/м в поперечном направлении. Отношение прочности во влажном состоянии к прочности в сухом состоянии находится в пределах от приблизительно 0,77 до приблизительно 0,80.
Объем предлагаемого изобретения не ограничен выполнением второго слоя из алюминиевой фольги.
Второй слой композитного абсорбирующего листа может состоять, например, из другого металла или металлического сплава.
Аналогично, металлический слой, образующий второй слой композитного абсорбирующего листа, не обязательно должен представлять собой металлическую фольгу.
Металлический слой может быть получен также путем осаждения, напыления или нанесением покрытия на одну поверхность первого слоя Р1.
Композитный абсорбирующий лист согласно предлагаемому изобретению может изготовляться, например, в виде ленты, непрерывно наматываемой как рулон, например, следующих размеров.
Наружный диаметр «нового» рулона: 80 мм.
Длина наматываемой ленты композитного абсорбирующего листа: 20 м.
Ширина рулона: 230 мм или 300 мм.
Внешний диаметр сердечника, на который наматывается лента композитного абсорбирующего листа: 27 мм.
Лента из композитного абсорбирующего листа, смотанная в рулон, может быть снабжена перфорированными отверстиями или предварительными насечками, выполненными в поперечном направлении с целью облегчения использования такого рулона путем отделения от него отдельных листков определенной длины.
Композитный абсорбирующий лист согласно предлагаемому изобретению может продаваться также в виде пакета из отдельных листков, например, квадратной формы, которые могут быть уложены в стопку, перегнуты и/или вложены друг в друга и т.д.
Далее со ссылками на фиг.2 в качестве неограничивающего примера описывается способ изготовления композитного абсорбирующего листа CS согласно предлагаемому изобретению.
На фиг.2 показана первая установка 10, включающая два барабана 12, 14, приводимых во вращение с помощью двигателей.
Первый барабан 12 предназначен для размещения на нем рулона из исходного абсорбирующего материала 16, в качестве которого используется древесно-целлюлозная вата, например, полученного по технологии сушки через воздух.
Второй барабан 14 выполнен с возможностью размещения на нем рулона из алюминиевой фольги 18. В рассматриваемом случае алюминиевая фольга 18 в терминах предлагаемого изобретения составляет второй слой Р2.
Ширина каждого из этих рулонов задается в соответствии с принятыми размерными стандартами.
За барабанами 12, 14, следуя по направлению схода с них соответствующих лент, первая установка 10 содержит соединяющий узел 20, посредством которого осуществляется соединение двух слоев, составляющих композитный абсорбирующий лист CS согласно предлагаемому изобретению, а также преобразующий узел 22, посредством которого осуществляется преобразование исходного абсорбирующего материала 16 с целью получения в терминах предлагаемого изобретения первого слоя Р1.
Известным в данной отрасли образом, преобразующий узел 22 содержит резиновый валик 24 и рельефированный валик 26, причем последний одновременно используется также в качестве одного из пары прижимных роликов соединяющего узла 20.
После прохождения между валиками 24, 26 тисненый абсорбирующий материал 16 образует первый слой Р1 в терминах предлагаемого изобретения.
Соединяющий узел 20, посредством которого осуществляется соединение двух слоев Р1, Р2, в рассматриваемом случае имеет скрепляющий подузел 28, содержащий разделенную на камеры систему ракельных ножей 30, содержащую скрепляющее средство ADH, и накатной валик 32 для переноса скрепляющего средства на противоположную сторону второго слоя Р2 (алюминиевой фольги 18).
Наконец, соединяющий узел 20 содержит соединяющий прижимной валик 34, выполненный из жесткой резины.
При прохождении между соединяющими прижимными валиками 26, 34 происходит соединение двух слоев Р1, Р2 с получением композитного абсорбирующего листа CS, который затем подвергается непрерывному наматыванию с помощью наматывающего механизма 38.
Для гашения возможных возмущений, связанных с различием характеристик удлинения двух слоев Р1, Р2, перед валиком 24 установлен узел контроля вытягивания 36.
Два слоя Р1, Р2, соединенные вместе, приходят к натяжным роликам 40, с помощью которых обеспечивается равномерность подачи, исключающая возникновение проблем и перегибов на входе наматывающего механизма 38.
На фиг.3 проиллюстрирована вторая установка 10.
Вторая установка рассматривается в сравнении с рассмотренной выше первой установкой, проиллюстрированной на фиг.2, при этом идентичные, аналогичные или похожие компоненты обозначены одинаковыми позициями.
Композитный абсорбирующий лист, получаемый с помощью этой установки, характеризуется тем, что абсорбирующий материал 16, образующий в терминах предлагаемого изобретения первый слой Р1, не подвергается тиснению.
Поэтому здесь нет рельефированного валика 26, который присутствует в первой установке.
Таким образом, для соединения между собой листы 16, 18 пропускаются между соединяющими прижимными валиками 34, 24, причем последний в данном случае является гладким. В предпочтительных вариантах осуществления предлагаемого изобретения соединяющие прижимные валики 34, 24, между которыми прижимаются друг к другу два листа 16, 18, выполнены из стали.